СПОСОБ ВЫПЛАВКИ СТАЛИ В КОНВЕРТЕРЕ

1. Способ выплавки стали в конвертере, включающий завалку лома, заливку чугуна, продувку расплава металла кислородом, присадку извести, ожелезненного магнезиального флюса, оставление шлака после слива расплава металла из конвертера, отличающийся тем, что в конвертер дополнительно подают магнезиально-глиноземистый флюс при соотношении расходов ожелезненного магнезиального флюса и магнезиально-глиноземистого флюса 0,2-15, из расчета получения в шлаке по окончании продувки расплава металла кислородом 5-20% оксидов магния, а содержание оксидов алюминия в магнезиально-глиноземистом флюсе составляет 1,0-20%.
2. Способ выплавки стали по п.1, отличающийся тем, что ожелезненный магнезиальный флюс подают в конвертер при завалке шихты и в процессе продувки расплава металла кислородом, а магнезиально-глиноземистый флюс вводят в период продувки расплава метала кислородом и присаживают на оставшийся в конвертере шлак после слива расплава до и(или) во время раздува шлака азотом.